(57)【特許請求の範囲】
【請求項１】
軸体と、この軸体の外周面に形成される弾性層とを備えた非接触現像方式の現像ロールであって、上記軸体が、芯金と、この芯金の外周に一定の空間を保って同軸的に設けられる円筒状パイプとからなり、かつ、上記芯金の外周面と円筒状パイプの内周面との間の長手方向の少なくとも中央部に低比重充填層が形成されてなることを特徴とする現像ロール。
【請求項２】
上記低比重充填層が導電性ゴム層である請求項１記載の現像ロール。
【請求項３】
上記芯金の外周面と円筒状パイプの内周面との間の空隙が低比重充填層で埋められている請求項１または２記載の現像ロール。
【請求項４】
請求項１〜３のいずれか一項に記載の非接触現像方式の現像ロールの製法であって、下蓋を外嵌した円筒状パイプを準備し，この円筒状パイプ内に軸体のベースとなる芯金をセットし，さらに上記芯金の外周面と円筒状パイプの内周面との間の空隙に低比重充填層用材料を充填した後，上記円筒状パイプに上蓋を外嵌し，これらを加熱して上記低比重充填層用材料を架橋させ，芯金の外周面と円筒状パイプの内周面との間の長手方向の少なくとも中央部に低比重充填層が形成されてなる軸体を作製する工程と、下蓋を外嵌した円筒状金型を準備し，この円筒状金型内に上記軸体をセットし、この軸体の円筒状パイプの外周面と円筒状金型の内周面との間の空隙に弾性層用材料を注型した後、上記円筒状金型に上蓋を外嵌し、これらを加硫して上記弾性層用材料を架橋させ，軸体の外周面に沿って弾性層を形成する工程とを有することを特徴とする現像ロールの製法。
【請求項５】
上記弾性層用材料が、液状ゴムである請求項４記載の現像ロールの製法。
【請求項６】
請求項１〜３のいずれか一項に記載の非接触現像方式の現像ロールの製法であって、下蓋を外嵌した円筒状金型を準備し，この円筒状金型内に軸体のベースとなる芯金をセットし、さらに上記芯金の外周に一定の空間を保って円筒状パイプを同軸的に設ける工程と、上記芯金の外周面と円筒状パイプの内周面との間の空隙に低比重充填層用材料を充填するとともに，上記円筒状パイプの外周面と円筒状金型の内周面との間の空隙に弾性層用材料を充填する工程と、上記円筒状金型に上蓋を外嵌し，これらを同時加熱加硫して，芯金の外周面と円筒状パイプの内周面との間の長手方向の少なくとも中央部に低比重充填層が形成されてなる軸体を形成するとともに，この軸体の外周面に沿って弾性層を形成する工程とを有することを特徴とする現像ロールの製法。
【請求項７】
上記低比重充填層用材料および弾性層用材料が、付加反応型ゴム組成物である請求項６記載の現像ロールの製法。
【発明の詳細な説明】
【０００１】
【発明の属する技術分野】
本発明は、複写機，プリンター，ファクシミリ等の電子写真機器に用いられる現像ロールおよびその製法に関するものである。
【０００２】
【従来の技術】
一般に、電子写真機器による複写はつぎのようにして行われる。すなわち、軸中心に回転する感光ドラムに原稿像を静電潜像として形成し、これにトナーを付着させてトナー像を形成する。ついで、このトナー像を複写紙に転写することにより複写が行われる。この場合、上記感光ドラム表面に対して静電潜像を形成させるためには、予め感光ドラム表面を帯電させ、この帯電部分に対して原稿像を光学系を介して投射し、光の当たった部分の帯電を打ち消すことにより静電潜像をつくるということが行われている。そして、上記静電潜像の形成に先立って感光ドラム表面を帯電させる方式としては、最近では、帯電ロールを感光ドラム表面に接触させて感光ドラム表面を帯電させるロール帯電方式が採用されている。さらに、このようにして感光ドラム表面に形成された静電潜像にトナー像を形成させる方法としては、感光ドラムに現像ロールを直接接触させる接触現像方式と、感光ドラムに現像ロールを接触させない非接触現像方式とがある。
【０００３】
このうち非接触現像方式は、現像ロールと感光ドラムとが非接触であることから、現像スピードを上げやすく高速化に対応しやすい等の利点がある。その反面、トナーの現像制御は接触現像方式に比べてより難しくなり、感光ドラムと現像ロールとの隙間（ギャップ精度）は数十〜数百μｍ単位で必要とされ、現像ロールも外径、振れ精度の高いものが必要となる。このため、現像ロールとして金属タイプのものが多く用いられていたが、昨今の高画質化要求や機器の省エネルギー化のため、トナー自体の小粒径化や低融点化が図られるようになり、トナー摩擦に対して層形成ブレードとのソフトな接触が求められるようになってきている。それに伴い、現像ロールも金属タイプのものから、軸体表面にゴム層を形成したソフト現像ロールが用いられるようになってきている。
【０００４】
【発明が解決しようとする課題】
しかしながら、上記従来のソフト現像ロールは、軸体表面にゴム層が形成されているため、金属タイプの現像ロールに比べて、環境による線膨張から外径が変動しやすく、外径精度、振れ精度に劣る等の難点がある。このため、ゴム層の肉厚をできるだけ薄くし、外径変動の絶対量を抑制しているが、これには、軸体となる芯金の面頂部を太くする（太径の芯金を用いる）必要があり、そうすると重量や駆動トルク負荷の問題が生じる。一方、軽量化を図るために、パイプに軸端を溶接（または圧接）した芯金や、軸端をアルミニウムに圧入した芯金等を用いることも考えられるが、この場合は、両端の軸の同軸を取るための後加工が必要となり、またアルミニウムは加工性が悪いため加工コストが高く、また軸部の摺擦による摩耗対策に表面処理が必要となり、コストが高くなるという難点がある。
【０００５】
本発明は、このような事情に鑑みなされたもので、振れ精度に優れ、軽量かつ低コストである現像ロールおよびその製法の提供をその目的とする。
【０００６】
【課題を解決するための手段】
上記の目的を達成するため、本発明は、軸体と、この軸体の外周面に形成される弾性層とを備えた非接触現像方式の現像ロールであって、上記軸体が、芯金と、この芯金の外周に一定の空間を保って同軸的に設けられる円筒状パイプとからなり、かつ、上記芯金の外周面と円筒状パイプの内周面との間の長手方向の少なくとも中央部に低比重充填層が形成されてなる現像ロールを第１の要旨とする。
【０００７】
また、本発明は、上記非接触現像方式の現像ロールの製法であって、下蓋を外嵌した円筒状パイプを準備し，この円筒状パイプ内に軸体のベースとなる芯金をセットし，さらに上記芯金の外周面と円筒状パイプの内周面との間の空隙に低比重充填層用材料を充填した後，上記円筒状パイプに上蓋を外嵌し，これらを加熱して上記低比重充填層用材料を架橋させ，芯金の外周面と円筒状パイプの内周面との間の長手方向の少なくとも中央部に低比重充填層が形成されてなる軸体を作製する工程と、下蓋を外嵌した円筒状金型を準備し，この円筒状金型内に上記軸体をセットし、この軸体の円筒状パイプの外周面と円筒状金型の内周面との間の空隙に弾性層用材料を注型した後、上記円筒状金型に上蓋を外嵌し、これらを加硫して上記弾性層用材料を架橋させ，軸体の外周面に沿って弾性層を形成する工程とを有する現像ロールの製法を第２の要旨とする。
【０００８】
また、本発明は、上記非接触現像方式の現像ロールの製法であって、下蓋を外嵌した円筒状金型を準備し，この円筒状金型内に軸体のベースとなる芯金をセットし、さらに上記芯金の外周に一定の空間を保って円筒状パイプを同軸的に設ける工程と、上記芯金の外周面と円筒状パイプの内周面との間の空隙に低比重充填層用材料を充填するとともに，上記円筒状パイプの外周面と円筒状金型の内周面との間の空隙に弾性層用材料を充填する工程と、上記円筒状金型に上蓋を外嵌し，これらを同時加熱加硫して，芯金の外周面と円筒状パイプの内周面との間の長手方向の少なくとも中央部に低比重充填層が形成されてなる軸体を形成するとともに，この軸体の外周面に沿って弾性層を形成する工程とを有する現像ロールの製法を第３の要旨とする。
【０００９】
すなわち、本発明者らは、振れ精度に優れ、軽量かつ低コストである現像ロールを得るべく、軸体の構造を中心に鋭意研究を重ねた。その結果、軸体を芯金と円筒状パイプとの二重構造にし、かつ、芯金の外周面と円筒状パイプの内周面との間の長手方向の少なくとも中央部に低比重充填層を形成して軸体を構成すると、従来の太径の芯金や溶接芯金等を軸体とする場合に比べて、軸体の外周面に弾性層を形成する際に、芯金を基準にしてパイプの外側に弾性層を形成するため、芯金とパイプ部の同軸に左右されず、軸倒れがなく、精度が確保しやすく、振れ精度に優れ、軽量かつ低コストである現像ロールが得られることを見いだし、本発明に到達した。
【００１０】
また、上記低比重充填層が導電性ゴム層であると、現像ロールとして好適に使用することができる。
【００１１】
【発明の実施の形態】
つぎに、本発明の実施の形態について説明する。
【００１２】
本発明の現像ロールは、例えば、図１に示すように、軸体１の外周面に沿って弾性層２が形成されて構成されている。そして、本発明は、上記軸体１が、芯金３と、この芯金３の外周に一定の空間を保って同軸的に設けられる円筒状パイプ４とからなり、かつ、上記芯金３の外周面と円筒状パイプ４の内周面との間の長手方向の少なくとも中央部に低比重充填層５が形成されてなることが最大の特徴である。
【００１３】
上記軸体１のベースとなる芯金３の形状は、特に限定するものではなく、中実体であっても、内部を中空にくり抜いた中空体であっても差し支えない。また、上記芯金３の材料も、特に限定はなく、ステンレス，アルミニウム，鉄等や、これらにめっきを施したもの等があげられる。
【００１４】
上記芯金３は、従来の太径の芯金に比べて、細径のものを用いることができるため、軽量化を図ることができる。上記芯金３の直径は、特に限定はないが、通常、４〜１２ｍｍ、好ましくは６〜１０ｍｍである。
【００１５】
上記芯金３の外周に設けられる円筒状パイプ４の材料は、特に限定はなく、例えば、ＳＴＫＭやＳＵＳ−ＴＫＡ等の材料をメッキまたはメッキ無しで用いることができる。
【００１６】
上記円筒状パイプ４の外径は、特に限定はないが、通常、１０〜５０ｍｍ、好ましくは１４〜２８ｍｍである。また、上記円筒状パイプ４の肉厚は、通常、０．７〜５ｍｍ、好ましくは１〜２ｍｍである。
【００１７】
上記低比重充填層５における低比重とは、金属よりも比重が小さいという趣旨である。
【００１８】
上記低比重充填層５用材料としては、軸体１自体の軽量化を図ることができるものであれば特に限定はなく、例えば、エチレン−プロピレン−ジエン三元共重合ゴム（ＥＰＤＭ）、ウレタンゴム、スチレン−ブタジエンゴム（ＳＢＲ）、エピクロロヒドリンゴム、アクリロニトリル−ブタジエンゴム（ＮＢＲ）、シリコーンゴム等の非導電性または導電性ゴム材料および発泡性ゴム材料の他、一般的な射出成形樹脂の他に導電性アクリロニトリル−ブタジエン−スチレン（ＡＢＳ）樹脂、導電性ポリエチレン、導電性ポリビニルクロライド（ＰＶＣ）等の導電性樹脂材料等があげられる。なお、上記低比重充填層５用材料としては、非導電性または導電性セメント材料（例えば、住友大阪セメント社製の商品名「ＺＩＭＡ」）を用いても差し支えない。
【００１９】
上記低比重充填層５用材料としては、付加反応型シリコーンゴム組成物やウレタンゴムおよび液状ゴムが好適に用いられる。ここで、液状ゴムとは、室温（２０℃）で液状を示すゴムであって、自重で塑性変形するものをいう。そして、液状ゴムの数平均分子量（Ｍｎ）は、５００〜３００，０００の範囲が好ましく、より好ましくは５，０００〜２５０，０００である。
【００２０】
上記付加反応型シリコーンゴム組成物の主成分となるシリコーンゴムとしては、特に制限はなく、直鎖状や分岐状のものがあげられるが、一分子中にアルケニル基（ビニル基，アリル基，ブテニル基，ペンテニル基，ヘキセニル基等）を少なくとも２個有する直鎖状の液状シリコーンゴムが好適に用いられる。そして、上記液状シリコーンゴムは低粘度であっても使用することができるが、粘度（２５℃）が０．１Ｐａ・ｓ以上のものが好ましい。
【００２１】
上記シリコーンゴムを付加反応させる際に用いる架橋剤としては、珪素原子に結合した水素原子を１分子中に２個以上有するオルガノポリシロキサンであれば特に限定されない。なお、架橋剤として有機過酸化物を併用することもできる。また、上記シリコーンゴムを付加反応させるに際して、微粒子状白金，白金黒，白金担持活性炭，白金担持シリカ，塩化白金酸，塩化白金酸のアルコール溶液，白金のオレフィン錯体，白金のアルケニルシロキサン錯体等の白金系触媒が用いられる。
【００２２】
そして、珪素原子に結合した水素原子を１分子中に２個以上有するオルガノポリシロキサンを用いる場合、オルガノポリシロキサン中の水素原子量が、液状シリコーンゴム中のアルケニル基１モルに対して０．１〜２０モルとなるような配合割合とするのが好ましく、さらに、白金系触媒の配合量は、その白金金属が液状シリコーンゴムに対して重量単位で０．１〜１，０００ｐｐｍとなるような量であることが好ましい。
【００２３】
なお、上記付加反応型シリコーンゴム組成物には、導電剤、界面活性剤、補強性充填剤、非補強性充填剤、耐熱剤、難燃剤、内部離型剤、可塑剤、酸化防止剤等を配合しても差し支えない。
【００２４】
上記導電剤としては、例えば、カーボンブラック、グラファイト、チタン酸カリウム、酸化鉄、ｃ−ＴｉＯ2 （導電性酸化チタン）、ｃ−ＺｎＯ（導電性酸化亜鉛）、ｃ−ＳｎＯ2 （導電性酸化錫）、イオン導電剤（例えば、第四級アンモニウム塩、ホウ酸塩、界面活性剤等）等があげられる。これらは単独でもしくは２種以上併せて用いられる。
【００２５】
上記低比重充填層５の厚みは、通常、１〜２２ｍｍ、好ましくは２〜１０ｍｍである。
【００２６】
上記軸体１の外周面に沿って形成される弾性層２用材料は、特に限定はなく、例えば、シリコーンゴム、アクリロニトリル−ブタジエンゴム（ＮＢＲ）、液状ＮＢＲ、液状ブタジエンゴム（ＢＲ）、ウレタンゴム等があげられる。
【００２７】
上記弾性層２用材料としては、付加反応型シリコーンゴム組成物が好適に用いられる。そして、上記付加反応型シリコーンゴム組成物としては、前記低比重充填層５用材料として同様のものが用いられる。
【００２８】
上記弾性層２の厚みは、外径精度の点から、できる限り薄肉に形成することが好ましく、通常、１００〜３０００μｍ、好ましくは５００〜１０００μｍである。
【００２９】
そして、前記図１に示した本発明の現像ロールは、例えば、つぎの２通りの方法により製造することができる。
【００３０】
〔第１の製法（弾性層２と低比重充填層５とが異材の場合）〕
まず、内周面に接着剤を塗布した円筒状パイプ４と、外周面に接着剤を塗布した芯金３とを準備した後、下蓋を外嵌した円筒状パイプ４内に、軸体１のベースとなる芯金３を略垂直にセットする。なお、ここで用いる接着剤は導電性であっても非導電性であってもよい。つぎに、上記芯金３の外周面と円筒状パイプ４の内周面との空隙に、低比重充填層５用材料を充填した後、上記円筒状パイプ４に上蓋を外嵌する。その後、これらを所定の条件で加熱して上記低比重充填層５用材料を架橋させた後、脱型して、芯金３と低比重充填層５と円筒状パイプ４とからなる軸体１を作製する。ついで、上記芯金３と低比重充填層５と円筒状パイプ４とからなる軸体１を、下蓋を外嵌した円筒状金型内に略垂直にセットする。そして、上記円筒状パイプ４と円筒状金型との空隙に弾性層２用材料（液状ゴム）を注型した後、上記円筒状金型に上蓋を外嵌する。続いて、これを加硫して上記弾性層２用材料（液状ゴム）を架橋させた後、脱型して、軸体１の外周面に沿って弾性層２が形成されてなる現像ロールを作製することができる。
【００３１】
〔第２の製法（弾性層２と低比重充填層５とが同材の場合）〕
まず、下蓋と円筒状金型と上蓋とからなるロール成型用金型を準備する。そして、下蓋を外嵌した円筒状金型内に、軸体１のベースとなる外周面に接着剤を塗布した芯金３を略垂直にセットし、さらに上記芯金３の外周に一定の空間を保って内周面に接着剤を塗布した円筒状パイプ４を同軸的に設ける。なお、ここで用いる接着剤は導電性であっても非導電性であってもよい。つぎに、上記芯金３の外周面と円筒状パイプ４の内周面との空隙に、低比重充填層５用材料（付加反応型ゴム組成物）を充填するとともに、上記円筒状パイプ４の外周面と円筒状金型の内周面との間に、弾性層２用材料（付加反応型ゴム組成物）を充填する。そして、上記円筒状金型に上蓋を外嵌し、所定の条件で同時加熱加硫を行い、低比重充填層５と弾性層２を形成する。その後、脱型して、芯金３と低比重充填層５と円筒状パイプ４とからなる軸体１と、この軸体１の外周面に沿って形成されてなる弾性層２とを有する現像ロールを作製することができる。
【００３２】
なお、本発明の現像ロールは、前記図１に示した構造に限定されるものではなく、例えば、弾性層２の表面に表層を形成してもよい。上記表層用材料としては、特に限定はなく、例えば、アクリロニトリル−ブタジエンゴム（ＮＢＲ）、水素添加アクリロニトリル−ブタジエンゴム（Ｈ−ＮＢＲ）、ヒドリンゴム、フッ素ゴム、ウレタンゴム等のゴム材料や、シリコーン樹脂、フッ素樹脂、ウレタン樹脂等の樹脂材料等があげられる。
【００３３】
上記表層用材料には、シランカップリング剤、導電剤、発泡剤、架橋剤、架橋促進剤、オイル等を必要に応じて適宜配合しても差し支えない。
【００３４】
そして、上記表層の形成方法としては、特に限定はなく、例えば、スプレーコーティング法、ディッピング法、ロールコート法等があげられる。
【００３５】
上記表層の厚みは、特に限定はなく、通常、１〜１００μｍ、好ましくは３〜５０μｍである。
【００３６】
つぎに、実施例について比較例と併せて説明する。
【００３７】
【実施例１】
〔低比重充填層用材料の調製〕
ＥＰＤＭ１００重量部（以下「部」と略す）と、ルナックＳ３０（花王社製）１部と、酸化亜鉛５部と、ケッチェンブラックＥＣ２５部と、ダイアナプロセスＰＷ３８０  ９１部と、トリアリルイソシアヌレート（ＴＡＩＣ）３部と、パーヘキサ２５Ｂ４０  ８．５部とを配合し、これらをロールを用いて混練して、低比重充填層用材料を調製した。
【００３８】
〔現像ロールの作製〕
まず、内周面に接着剤を塗布した円筒状パイプ（外径１６ｍｍ、肉厚１．６ｍｍ、ＳＵＳ３０４製）と、外周面に接着剤を塗布した芯金（直径８ｍｍ、ＳＵＳ３０４製）とを準備した後、下蓋を外嵌した円筒状パイプ内に、軸体のベースとなる芯金を略垂直にセットした。つぎに、上記芯金の外周面と円筒状パイプの内周面との空隙に、上記低比重充填層用材料を充填した後、上記円筒状パイプに上蓋を外嵌した。その後、これらを加熱（１８０℃×１時間）して上記低比重充填層用材料を架橋させた後、脱型して、芯金と低比重充填層と円筒状パイプとからなる軸体を作製した。ついで、上記軸体の円筒状パイプ外周面に接着剤を塗布し、別途用意した下蓋を外嵌した円筒状金型内にセットした後、円筒状金型と円筒状パイプとの空隙に弾性層形成材料であるシリコーンゴムコンパウンド（導電剤およびシリコーンオイル含有、信越化学工業社製のＫＥ１３５７Ａ／Ｂ）を注型し、上蓋を外嵌した。そして円筒状金型をオーブンに入れ加熱（１７０℃×１５分）することにより架橋させた後、脱型した。これにより、軸体の外周面に沿って弾性層が形成されてなる現像ロールを得た。
【００３９】
【実施例２】
〔低比重充填層用材料の調製〕
シリコーンゴムとして分子鎖両末端ジメチルビニルシロキシ基封鎖ジメチルポリシロキサン（ビニル基含有量０．１４重量％、粘度１０Ｐａ・ｓ）１００部と、架橋剤として分子鎖両末端トリメチルシロキシ基封鎖ジメチルシロキサン−メチルハイドロジェンシロキサン共重合体（Ｓｉに結合するＨ含有量０．７５重量％、粘度０．００５Ｐａ・ｓ）２．４部および白金の１，３−ジビニル−１，１，３，３−テトラメチルジシロキサン錯体（白金含有量０．５重量％）０．３５部と、乾式シリカ（比表面積２００ｍ2 ／ｇ、比重１．９５）２５部と、粉砕石英（平均粒径５μｍ、比重２．６５）３０部と、１−エチル−１−シクロヘキサノール（平均粒径５μｍ、比重２．６５）０．０８部と、界面活性剤〔分子鎖両末端アリル基封鎖ポリオキシエチレン（粘度０．５Ｐａ・ｓ、重量平均分子量２０００）〕１０部と、カーボンブラック（トーカブラック＃３８８５、東海カーボン社製）１６部とを配合し、これらをロールを用いて混練して、低比重充填層用材料（付加反応型シリコーンゴム組成物）を調製した。
【００４０】
〔弾性層用材料の調製〕
上記低比重充填層用材料と同様にして、弾性層用材料（付加反応型シリコーンゴム組成物）を調製した。
【００４１】
〔現像ロールの作製〕
まず、下蓋と円筒状金型と上蓋とからなるロール成型用金型を準備した。そして、下蓋を外嵌した円筒状金型内に、軸体のベースとなる外周面に接着剤を塗布した芯金（直径８ｍｍ、ＳＵＳ３０４製）をセットし、さらに上記芯金の外周に一定の空間を保って内周面に接着剤を塗布した円筒状パイプ（外径１６ｍｍ、肉厚１．６ｍｍ、ＳＵＳ３０４製）を同軸的に設けた。つぎに、上記芯金の外周面と円筒状パイプの内周面との空隙に、上記低比重充填層用材料（付加反応型シリコーンゴム組成物）を充填するとともに、上記円筒状パイプの外周面と円筒状金型の内周面との間に、上記弾性層用材料（付加反応型シリコーンゴム組成物）を充填した。そして、上記円筒状金型に上蓋を外嵌し、１７０℃×１５分の条件で同時加熱加硫を行い、さらに２００℃×４時間の二次加硫を行い、低比重充填層と弾性層を形成した。その後、脱型して、芯金と低比重充填層（厚み２．４ｍｍ）と円筒状パイプとからなる軸体と、この軸体の外周面に沿って形成されてなる弾性層（厚み１０００μｍ）とを有する現像ロールを作製した。
【００４２】
【実施例３】
〔表層用材料の調製〕
Ｈ−ＮＢＲ（ゼットポール００２０、日本ゼオン社製）１００部と、γ−メルカプトプロピルトリメトキシシラン（Ａ１８９、日本ユニカー社製）０．０１部と、ステアリン酸０．５部と、亜鉛華（ＺｎＯ）５部と、ケッチェンブラック３０部と、加硫促進剤（テトラメチルチウラムジスルフィド）０．５部と、加硫促進剤（オルト−トリル−ビグアニジン）１部と、加硫剤（硫黄）０．５部とを配合し、これらをロールを用いて混練して、表層材料（コーティング液）を調製した。
【００４３】
〔現像ロールの作製〕
まず、上記実施例１と同様にして、軸体の外周面に沿って弾性層が形成されてなる現像ロールを作製した。つぎに、上記現像ロールの弾性層の表面に、上記表層用材料（コーティング液）を塗布した後、加熱および乾燥処理を行うことにより、表層（厚み１０μｍ）を形成した。これにより、軸体の外周面に沿って弾性層が形成され、さらにその弾性層の外周面に沿って表層が形成されてなる現像ロールを得た。
【００４４】
このようにして得られた実施例品のロールを用いて、下記の基準に従い、振れ精度の評価を行った。
【００４５】
〔振れ精度〕
得られたロールを周方向に回転させ、レーザー測定器にてロールの３ヶ所の振れを、ロール両軸部を基準として測定した。
【００４６】
その結果、実施例品のロールは、いずれも最大値が０．０３ｍｍ以下であり、振れ精度に優れていた。また、実施例品のロールは、軸体が細径の芯金と円筒状パイプとの二重構造とからなり、かつ、芯金と円筒状パイプとの間に金属よりも比重が小さい充填層を形成してなるため、太径の芯金や溶接芯金を用いた従来のロールに比べて、軽量かつ低コストである。
【００４７】
【発明の効果】
以上のように、本発明の現像ロールは、軸体と、この軸体の外周面に形成される弾性層とを備えた現像ロールであって、上記軸体が、芯金と、この芯金の外周に一定の空間を保って同軸的に設けられる円筒状パイプとからなり、かつ、上記芯金の外周面と円筒状パイプの内周面との間の長手方向の少なくとも中央部に低比重充填層が形成されてなる。そのため、従来の太径の芯金や溶接芯金等を軸体とする場合に比べて、軸体の外周面に弾性層を形成する際に、軸倒れがなく、精度が確保しやすく、振れ精度に優れ、軽量かつ低コストである。
【００４８】
また、上記低比重充填層が導電性ゴム層であると、現像ロールとして好適に使用することができる。
【図面の簡単な説明】
【図１】  （ａ）は本発明の現像ロールの一例を示す断面図であり、（ｂ）はそのＡ−Ａ断面矢視図である。
【符号の説明】
１  軸体
２  弾性層
３  芯金
４  円筒状パイプ
５  低比重充填層
【図１】
0003900829.tif 000002